이어서 , 이러 한 시험 용 셀 을 25 ℃ 의 항온조 내 에 세팅 하 고 , 솔라 트론 제 포 텐 쇼 / 갈바 노 스 탯 장치 1470 E 에 의해 0 . 05 mA / cm 2 의 전류 밀도 로 시험 용 셀 을 60 분 간 음극 에 리튬 을 삽입 하 였 다 . 이 에 따라 , 음극 층 ( 30 ) 의 전위 프로 파일 을 측정 하 였 다 . 결과 를 도 9 에 나타낸다 . 도 9 의 그래프 L 5 는 음극 층 ( 30 ) 으로서 Ni 박 을 사용 한 시험 용 셀 의 전위 프로 파일 을 나타낸다 . 그래프 L 6 , L 7 은 각각 주석 , 금 으로 음극 활물질 층 을 형성 한 시험 용 셀 의 전위 프로 파일 을 나타낸다 .